"生体適合性基材を備えている埋込式医療デバイスであって、前記生体適合性基材は、棘付きのル-プを備えている表面を有している、埋込式医療デバイス。前記棘付きのル-プは、前記生体適合性基材の表面に垂直に配向されている、請求項1に記載の埋込式医療デバイス。前記生体適合性基材は、ポリラクチド、ポリ乳酸、ポリグリコリド、ポリグリコ-ル酸、ポリトリメチレンカ-ボネ-ト、ポリジオキサノン、ポリヒドロキシ酪酸、ポリヒドロキシ吉草酸、ポリラクチド-co-ε-カプロラクトン、ポリグリコリド-co-ε-カプロラクトン、ポリカ-ボネ-ト、ポリ偽アミノ酸、ポリアミノ酸、ポリヒドロキシアルカノエ-ト、ポリアルキレンオキサレ-ト、ポリオキサエステル、ポリ酸無水物、ポリオルトエステル、および、これらのコポリマ-、ブロックコポリマ-、ホモポリマ-、混成物、ならびに、それらの組み合わせから成る群から選択される生体吸収性材料を備えている、請求項1に記載の埋込式医療デバイス。前記生体適合性基材は、ポリプロピレン、テレフタル酸ポリエチレン、膨張ポリテトラフルオロエチレン、縮合ポリテトラフルオロエチレン、およびそれらの組み合わせのうちの少なくとも1つから成る群から選択される非生体吸収性材料を備えている、請求項1に記載の埋込式医療デバイス。前記生体適合性基材は、外科手術用メッシュ、パッチ、バットレス、または綿撒糸である、請求項1に記載の埋込式医療デバイス。前記生体適合性基材は、外科手術用メッシュを備えている、請求項1に記載の埋込式医療デバイス。前記生体適合性基材は、少なくとも1つのフラップをさらに備えている、請求項1に記載の埋込式医療デバイス。前記少なくとも1つのフラップは、棘付きのル-プを備えている、請求項7に記載の埋込式医療デバイス。前記棘付きのル-プは、生体吸収性ポリマ-から作製されている、請求項1に記載の埋込式医療デバイス。前記生体吸収性ポリマ-は、p-ジオキサノン、ポリグリコリド、ポリオルトエステル、トリメチレンカ-ボネ-トのポリマ-、L-乳酸のステレオコポリマ-、乳酸のコポリマ-、およびアルファ-ハイドロキシ酸の誘導体等の融和性コモノマ-、ならびにそれらの組み合わせから成る群から選択される、請求項9に記載の埋込式医療デバイス。前記生体吸収性ポリマ-は、ポリ乳酸を備えている、請求項9に記載の埋込式医療デバイス。前記棘付きのル-プは、非生体吸収性ポリマ-から作製されている、請求項1に記載の埋込式医療デバイス。前記非生体吸収性ポリマ-は、ポリプロピレン、テレフタル酸ポリエチレン、膨張ポリテトラフルオロエチレン、縮合ポリテトラフルオロエチレン、および、それらの組み合わせから成る群から選択される、請求項12に記載の埋込式医療デバイス。前記棘付きのル-プは、単方向棘を備えている、請求項1に記載の埋込式医療デバイス。前記棘付きのル-プは、多方向棘を備えている、請求項1に記載の埋込式医療デバイス。少なくとも1つの生物活性剤をさらに備えている、請求項1に記載の埋込式医療デバイス。前記生物活性剤は、麻酔剤を備えている、請求項16に記載の埋込式医療デバイス。生体適合性基材を備えている埋込式医療デバイスであって、前記生体適合性基材は、棘付きかつスパイク付きの毛羽を備えている表面を有している、埋込式医療デバイス。前記棘付きかつスパイク付きの毛羽は、前記生体適合性基材の表面に垂直に配向されている、請求項18に記載の埋込式医療デバイス。前記棘付きかつスパイク付きの毛羽は、実質的に直線の本体と、前記直線の本体の幅より大きい幅の頭部を有する遊離端と、前記遊離端と前記基材に取り付けられている端部との間の部分において、前記直線の本体から突出する棘とを備えている、請求項18に記載の埋込式医療デバイス。前記生体適合性基材は、ポリラクチド、ポリ乳酸、ポリグリコリド、ポリグリコ-ル酸、ポリトリメチレンカ-ボネ-ト、ポリジオキサノン、ポリヒドロキシ酪酸、ポリヒドロキシ吉草酸、ポリラクチド-co-ε-カプロラクトン、ポリグリコリド-co-ε-カプロラクトン、ポリカ-ボネ-ト、ポリ偽アミノ酸、ポリアミノ酸、ポリヒドロキシアルカノエ-ト、ポリアルキレンオキサレ-ト、ポリオキサエステル、ポリ酸無水物、ポリオルトエステル、および、これらのコポリマ-、ブロックコポリマ-、ホモポリマ-、混成物、ならびに、それらの組み合わせから成る群から選択される生体吸収性材料を備えている、請求項18に記載の埋込式医療デバイス。前記生体適合性基材は、ポリプロピレン、テレフタル酸ポリエチレン、膨張ポリテトラフルオロエチレン、縮合ポリテトラフルオロエチレン、および、それらの組み合わせのうちの少なくとも1つから成る群から選択される非生体吸収性材料を備えている、請求項18に記載の埋込式医療デバイス。前記生体適合性基材は、外科手術用メッシュ、パッチ、バットレス、または綿撒糸である、請求項18に記載の埋込式医療デバイス。前記生体適合性基材は、外科手術用メッシュを備えている、請求項18に記載の埋込式医療デバイス。前記生体適合性基材は、少なくとも1つのフラップをさらに備えている、請求項18に記載の埋込式医療デバイス。前記少なくとも1つのフラップは、棘付きかつスパイク付きの毛羽を備えている、請求項25に記載の埋込式医療デバイス。前記棘付きかつスパイク付きの毛羽は、生体吸収性ポリマ-から作製されている、請求項18に記載の埋込式医療デバイス。前記生体吸収性ポリマ-は、p-ジオキサノン、ポリグリコリド、ポリオルトエステル、トリメチレンカ-ボネ-トのポリマ-、L-乳酸のステレオコポリマ-、乳酸のコポリマ-、およびアルファ-ハイドロキシ酸の誘導体等の融和性コモノマ-、ならびにそれらの組み合わせから成る群から選択される、請求項27に記載の埋込式医療デバイス。前記生体吸収性ポリマ-は、ポリ乳酸を備えている、請求項27に記載の埋込式医療デバイス。前記棘付きかつスパイク付きの毛羽は、非生体吸収性ポリマ-から作製されている、請求項18に記載の埋込式医療デバイス。前記非生体吸収性ポリマ-は、ポリプロピレン、テレフタル酸ポリエチレン、膨張ポリテトラフルオロエチレン、縮合ポリテトラフルオロエチレン、およびそれらの組み合わせから成る群から選択される、請求項30に記載の埋込式医療デバイス。前記棘付きかつスパイク付きの毛羽は、単方向棘を備えている、請求項18に記載の埋込式医療デバイス。前記棘付きかつスパイク付きの毛羽は、多方向棘を備えている、請求項18に記載の埋込式医療デバイス。少なくとも1つの生物活性剤をさらに備えている、請求項18に記載の埋込式医療デバイス。前記生物活性剤は、麻酔剤を備えている、請求項34に記載の埋込式医療デバイス。棘付きの埋込式医療デバイスを形成する方法であって、少なくとも1つの棘付きの生体適合性フィラメントを提供することと、前記少なくとも1つの棘付きの生体適合性フィラメントを生体適合性基材と組み合わせ、前記生体適合性基材の表面に沿って棘付きのル-プを形成することとを含む、方法。棘付きの埋込式医療デバイスを形成する方法であって、生体適合性基材を提供することであって、前記生体適合性基材は、前記生体適合性基材の表面から垂直に突出するル-プを有している、ことと、前記医療デバイスの前記ル-プ上に棘を形成することとを含む、方法。棘付きかつスパイク付きの毛羽を有する埋込式医療デバイスを形成する方法であって、生体適合性基材を提供することであって、前記生体適合性基材は、前記生体適合性基材の表面から垂直に突出するル-プを有している、ことと、前記医療デバイスの前記ル-プ上に棘を形成することと、前記ル-プの一部を処理し、各ル-プを2つの棘付きかつスパイク付きの毛羽に融解して分離することとを含む、方法。棘付きかつスパイク付きの毛羽を有する埋込式医療デバイスを形成する方法であって、少なくとも1つの棘付きの生体適合性フィラメントを提供することと、前記少なくとも1つの棘付きの生体適合性フィラメントを生体適合性基材と組み合わせ、前記生体適合性基材の表面に沿って棘付きのル-プを形成することと、前記棘付きのル-プの一部を処理し、各棘付きのル-プを2つの棘付きかつスパイク付きの毛羽に融解して分離することとを含む、方法。故に、本開示は、棘付きのル-プまたは棘付きかつスパイク付きの毛羽等の少なくとも1つの組織把持要素を含む、埋込式医療デバイスを説明する。ある実施形態では、埋込式医療デバイスは、少なくとも1つの棘付きのル-プを含む表面を有する生体適合性基材を含む。少なくとも1つの棘付きのル-プは、生体適合性基材の表面から垂直に突出し得る。実施形態では、複数の棘付きのル-プは、生体適合性基材の任意の部分に沿って位置付けられ得る。いくつかの実施形態では、本明細書に説明される埋込式医療デバイスは、棘付きかつスパイク付きの毛羽を含む表面を有する生体適合性基材を含む。棘付きかつスパイク付きの毛羽は、生体適合性基材の表面から垂直に突出し得る。実施形態では、棘付きかつスパイク付きの毛羽は、生体適合性基材の任意の部分に沿って位置付けられ得る。そのようなデバイスを形成する方法も開示される。例えば、ある実施形態では、少なくとも1つの棘付きの生体適合性フィラメントを提供することと、少なくとも1つの棘付きの生体適合性フィラメントを生体適合性基材と組み合わせ、生体適合性基材の表面に沿って棘付きのル-プを形成することとを含む棘付きの埋込式医療デバイスを形成する方法が説明される。そのような方法は、棘付きのル-プ等の組織把持要素を含む棘付きの埋込式医療デバイスを生産する。他の実施形態では、生体適合性基材の表面から垂直に突出するル-プを有する生体適合性基材を提供することと、医療デバイスのル-プ上に棘を形成することとを含む棘付きの埋込式医療デバイスを形成する方法が説明される。加えて、また、生体適合性基材の表面から垂直に突出するル-プを有する生体適合性基材を提供することと、医療デバイスのル-プ上に棘を形成することと、ル-プの一部を処理し、各ル-プを2つの棘付きかつスパイク付きの毛羽に融解して分離することとを含む棘付きかつスパイク付きの毛羽を有する埋込式医療デバイスを形成する方法も説明される。いくつかの実施形態では、少なくとも1つの棘付きの生体適合性フィラメントを提供することと、少なくとも1つの棘付きの生体適合性フィラメントを生体適合性基材と組み合わせ、生体適合性基材の表面に沿って棘付きのル-プを形成することと、棘付きのル-プの一部を処理し、各棘付きのル-プを2つの棘付きかつスパイク付きの毛羽に融解して分離することとを含む棘付きかつスパイク付きの毛羽を有する埋込式医療デバイスを形成する方法も説明される。明細書に組み込まれ、その一部を成す、付随の図面は、本開示の実施形態を例証し前述の本開示の一般的説明および後述の発明を実施するための形態とともに、本開示の原理を説明する役割を果たす。本開示は、組織把持能力を呈する棘付きの埋込式医療デバイスに関する。ある実施形態では、埋込式医療デバイスは、組織に取り付けるための少なくとも1つの棘付きのル-プを含む。他の実施形態では、埋込式医療デバイスは、組織に取り付けるための少なくとも1つの棘付きかつスパイク付きの毛羽barbedandspikednapを含む。なおも他の実施形態では、埋込式医療デバイスは、組織に取り付けるための少なくとも1つの棘付きのル-プおよび少なくとも1つの棘付きかつスパイク付きの毛羽を含む。埋込式医療デバイスは、棘付きのル-プ、棘付きかつスパイク付きの毛羽、または2つの組み合わせが位置付けられ得る表面を有する生体適合性基材を含む。生体適合性基材は、多くの場合、平面構成であるが、しかしながら、埋込に好適な任意の2次元または3次元形状が、使用され得る。好適な生体適合性基材のいくつかの実施例として、膜、発泡体、メッシュ、バットレス、パッチ、テ-プ、綿撒糸、閉塞デバイス、および同等物が挙げられる。ある実施形態では、生体適合性基材は、外科手術用メッシュである。任意の生体適合性材料を使用して、本明細書に説明される生体適合性基材および/またはフィラメントを形成し得る。例えば、基材は、天然、合成、生体吸収性、または非生体吸収性材料から作製され得る。当然ながら、天然、合成、生体吸収性、および非生体吸収性材料の任意の組み合わせを使用して、本明細書に説明される基材またはフィラメントを形成し得ることを理解されたい。用語生体吸収性は、本明細書で使用される場合、生体分解性および生体再吸収性の両方の材料を含むように定義される。生体吸収性とは、材料が、身体条件例えば、酵素分解または加水分解下、分解すること、または構造的完全性を喪失すること、あるいは分解産物が、身体によって、排泄可能または吸収可能であるように、身体内の生理学的条件下、物理的または化学的に破壊されることを意味する。代表的天然生体吸収性材料として、多糖類、例えば、アルギネ-ト、デキストラン、キチン、ヒアルロン酸、セルロ-ス、コラ-ゲン、ゼラチン、フカン、グリコサミノグリカン、およびそれらの化学的誘導体化学基、例えば、アルキル、アルキレンの置換および/または付加、ヒドロキシル化、酸化、ならびに当業者により慣用的になされる他の修飾;ならびにタンパク質、例えば、アルブミン、カゼイン、ゼイン、絹、ならびにそれらのコポリマ-および混成物単独でかまたは合成ポリマ-との組み合わせが挙げられる。合成により修飾された天然ポリマ-として、セルロ-ス誘導体、例えば、アルキルセルロ-ス、ヒドロキシアルキルセルロ-ス、セルロ-スエ-テル、セルロ-スエステル、ニトロセルロ-ス、およびキトサンが挙げられる。好適なセルロ-ス誘導体の実施例として、メチルセルロ-ス、エチルセルロ-ス、ヒドロキシプロピルセルロ-ス、ヒドロキシプロピルメチルセルロ-ス、ヒドロキシブチルメチルセルロ-ス、酢酸セルロ-ス、プロピオン酸セルロ-ス、酢酸酪酸セルロ-ス、酢酸フタル酸セルロ-ス、カルボキシメチルセルロ-ス、三酢酸セルロ-ス、および硫酸セルロ-スナトリウム塩が挙げられる。これらは、集合的に、本明細書中でセルロ-スと称される。代表的合成生体吸収性ポリマ-として、ラクトンモノマ-、例えば、グリコリド、ラクチド、カプロラクトン、ε-カプロラクトン、バレロラクトン、およびδ-バレロラクトンから調製されたポリヒドロキシ酸、ならびにプルロニック、カ-ボネ-ト例えば、トリメチレンカ-ボネ-ト、テトラメチレンカ-ボネ-トおよび同等物、ジオキサノン例えば、1,4-ジオキサノンおよびp-ジオキサノン、1,ジオキセパノン例えば、1,4-ジオキセパン-2-オンおよび1,5-ジオキセパン-2-オン、およびそれらの組み合わせが挙げられる。それらから形成されるポリマ-として、ポリラクチド;ポリ乳酸;ポリグリコリド;ポリグリコ-ル酸;ポリトリメチレンカ-ボネ-ト;ポリジオキサノン;ポリヒドロキシ酪酸;ポリヒドロキシ吉草酸;ポリラクチド-co-ε-カプロラクトン;ポリグリコリド-co-ε-カプロラクトン;ポリカ-ボネ-ト;ポリ偽アミノ酸;ポリアミノ酸;ポリヒドロキシアルカノエ-ト;ポリアルキレンオキサレ-ト;ポリオキサエステル;ポリ酸無水物;ポリオルトエステル;ならびにこれらのコポリマ-、ブロックコポリマ-、ホモポリマ-、混成物、および組み合わせが挙げられる。ある実施形態では、生体適合性基材は、生体吸収性および非生体吸収性ポリマ-の組み合わせを使用して形成され得る。好適な非生体吸収性材料のいくつかの非限定的実施例として、ポリオレフィン、例えば、ポリエチレンおよびポリプロピレンアタクチック、アイソタクチック、シンジオタクチック、およびそれらの混成物が挙げられる;ポリエチレングリコ-ル;ポリエチレンオキシド;超高分子量ポリエチレン;ポリエチレンとポリプロピレンとのコポリマ-;ポリイソブチレンとエチレン-αオレフィンとのコポリマ-;フッ素化ポリオレフィン、例えば、ポリフルオロエチレン膨張ポリテトラフルオロエチレンePTFEおよび縮合ポリテトラフルオロエチレンcPTFEが挙げられる、ポリフルオロプロピレン、フルオロPEG、およびポリテトラフルオロエチレン;ポリアミド、例えば、ナイロンおよびポリカプロラクタム;ポリアミン;ポリイミン;ポリエステル、例えば、ポリエチレンテレフタレ-トおよびポリブチレンテレフタレ-ト;脂肪族ポリエステル;ポリエ-テル;ポリエ-テル-エステル、例えば、ポリブタエステル;ポリテトラメチレンエ-テルグリコ-ル;1,4-ブタンジオ-ル;ポリウレタン;アクリルポリマ-およびアクリルコポリマ-;モダクリリック;ハロゲン化ビニルポリマ-およびハロゲン化ビニルコポリマ-、例えば、ポリ塩化ビニル;ポリビニルアルコ-ル;ポリビニルエ-テル、例えば、ポリビニルメチルエ-テル;ポリハロゲン化ビニリデン、例えば、ポリフッ化ビニリデンおよびポリ塩化ビニリデン;ポリアクリロニトリル;ポリアリ-ルエ-テルケトン;ポリビニルケトン;ポリビニル芳香族、例えば、ポリスチレン;ポリビニルエステル、例えば、ポリ酢酸ビニル;ビニルモノマ-同士のコポリマ-およびビニルモノマ-とオレフィンとのコポリマ-、例えば、エチレン-メタクリル酸メチルコポリマ-、アクリロニトリル-スチレンコポリマ-、ABS樹脂、およびエチレン-酢酸ビニルコポリマ-;アルキド樹脂;ポリカ-ボネ-ト;ポリオキシメチレン;ポリホスファジン;ポリイミド;エポキシ樹脂;アラミド、レ-ヨン;レ-ヨン-トリアセテ-ト;スパンデックス;シリコ-ン;ならびにそれらの組み合わせが挙げられる。生体適合性基材は、当業者の視野内の任意の方法を使用して形成され得る。いくつかの非限定的実施例として、織成、編成、編組、鎖編、押出成形、噴霧、鋳造、成形、およびそれらの組み合わせが挙げられる。いくつかの実施形態では、生体適合性基材は、少なくとも1つの第1のフィラメントから織成、編成、編組、または鎖編され、基材を形成する、2次元または3次元外科手術用メッシュであり得る。ある実施形態では、生体適合性基材は、テレフタル酸ポリエチレンから作製される少なくとも1つの第1のフィラメントから成る、外科手術用メッシュであり得る。組織把持要素、すなわち、生体適合性基材の少なくとも一部上に位置付けられる、棘付きのル-プおよび/または棘付きかつスパイク付きの毛羽は、少なくとも1つの第2のフィラメントから形成され得る。第2のフィラメントは、本明細書に説明されるものを含む、任意の生体適合性、生体吸収性、または非生体吸収性材料から作製され得る。いくつかの実施形態では、第1および第2のフィラメントは、同一材料から作製され得る。他の実施形態では、第1および第2のフィラメントは、異なる材料から作製され得る。例えば、いくつかの実施形態では、生体適合性基材は、非生体吸収性材料、すなわち、ポリプロピレンから作製される少なくとも1つの第1のフィラメントから形成され得、組織把持要素は、生体吸収性材料、すなわち、ポリ乳酸から作製される少なくとも1つの第2のフィラメントから形成され得る。ル-プまたはスパイク付きの毛羽である組織把持要素は、要素の長さに沿って位置付けられる複数の棘を含む。棘は、フィラメントの長さに沿って種々の配列に配置され得る。棘は、射出成形、打刻、切断、レ-ザ、超音波、および同等物を含むが、それらに限定されない、任意の好適な方法を使用して形成され得る。棘は、単方向、多方向、対称、非対称、およびそれらの組み合わせであり得る。組織把持要素を形成するために使用される第2のフィラメントは、本明細書に説明される移植片の製造中、任意の時に棘付けされ得る。いくつかの実施形態では、第2のフィラメントは、生体適合性基材内に組み込まれるのに先立って、棘付けされ得る。いくつかの実施形態では、第2のフィラメントは、生体適合性基材内に組み込まれた後、棘付けされ得る。なおも他の実施形態では、第2のフィラメントは、生体適合性基材内に組み込まれる間、棘付けされ得る。ある実施形態では、組織把持要素は、略垂直に、生体適合性表面の表面から延在する、ル-プとして、基材に追加される、第2のフィラメントから作製され得る。他の実施形態では、組織把持要素は、略垂直に、個々に、生体適合性表面の表面から延在する、複数の第2のフィラメントから作製され得る。略垂直とは、組織把持要素が、約90度において、移植片の表面から突出し得ることである。組織把持要素が、約75から約105度、移植片の表面から突出し得ることが想定される。次に、表面101aを有する生体適合性基材101を含む、埋込式医療デバイス100を例証する図1を参照する。少なくとも1つの棘付きのル-プ102は、略垂直配向に、基材101の表面101aから突出する。図1に示されるように、角度αは、約90°であって、したがって、基材101と棘付きのル-プ102との間の略垂直関係を例証する。棘付きのル-プ102は、ル-プを備えている第2のフィラメントに沿ってすべてが単方向に配向される複数の棘103を含む。棘103は、ル-プ状構成において、単方向であるが、棘103のいくつかは、組織把持棘103aであり得、棘103のいくつかは、組織把持棘でないことがある103b。図1に類似する、図2では、埋込式医療デバイス200は、表面201aと、少なくとも1つの棘付きのル-プ202とを有する生体適合性基材201を含む。しかしながら、棘付きのル-プ202は、ル-プを備えている第2のフィラメントに沿って2つ以上の方向または多方向に配向され得る、複数の棘203を含む。棘203のすべてが、組織把持性であり得る。角度αは、約90°であって、基材とル-プとの間の略垂直関係を例証する。図1および2では、組織把持要素は、それぞれ、棘付きのル-プ、103および203として示される。しかしながら、いくつかの実施形態では、図3および4に示されるもの等、組織把持要素は、棘付きかつスパイク付きの毛羽であり得る。図3に描写されるように、埋込式医療デバイス300は、表面301aと、垂直に、基材の表面から突出する少なくとも1つの棘付きかつスパイク付きの毛羽302とを有する生体適合性基材301を含む。毛羽302は、実質的に直線形状であって、棘303と、スパイクspike304とを含む。毛羽302は、棘が、ル-プの本体に沿って単方向に配向された、棘付きのル-プから形成され得る。棘303aは、組織把持性であり得る一方、棘303bが、組織把持性でないことがある。角度αは、約90°であって、基材と毛羽との間の垂直関係を例証する。スパイク304は、毛羽の残部より幅が若干大きく、追加の組織把持能力を棘付き毛羽に提供する。図4は、表面401aと、少なくとも1つの棘付きかつスパイク付きの毛羽402とを有する生体適合性基材401を有する埋込式医療デバイス400を例証する。毛羽402は、棘403と、スパイク404とを含む。毛羽402は、棘が、ル-プを備えたフィラメントの本体に沿って少なくとも2つの異なる方向に配向された、棘付きのル-プから形成されている。したがって、棘403はすべて、組織把持性であり得る。図5、6、および7に示されるように、本明細書に説明される埋込式医療デバイスは、組織把持要素の任意の数、パタ-ン、または密集度を含み得る。例えば、図5では、埋込式医療デバイス500は、少なくとも1つの棘付きのル-プ502aと、少なくとも1つの棘付きかつスパイク付きの毛羽502bとを有する生体適合性基材501を含む。基材501の両側に示されるが、2つの異なる組織把持要素の組み合わせはまた、同一側におよび/または任意の組み合わせ、密集度、またはパタ-ンにおいて、位置付けられ得ることが想定される。図6は、高さ、幅、および長さを有する、平面構成である、埋込式医療デバイス600の上面図を例証する。本実施形態では、把持要素601は、生体適合性基材602の連続的部分であって、基材602の外側周縁に沿って配列される。他の実施形態では、把持要素は、移植片の平面表面全体を備え得ることが想定される。なおも他の実施形態では、把持要素は、移植片の隅にのみ、配列され得る。さらに別の実施形態では、組織把持要素の密集度は、基材の異なる部分に沿って変動し得る。把持要素の他の配列も可能であって、当業者に明白であるはずである。基材は、略長方形に示されるが、本明細書に説明される基材は、楕円形、正方形、三角形、六角形、および円形、ならびに同等物を含む、任意の形状であり得る。加えて、基材は、移植された場合に身体組織の通路を収容するための開口を含み得る。移植片は、製造中に、成形および定寸することも、使用直前に、特定のサイズおよび形状に切断することもできる。開口706を含む生体適合性基材702と、界面705を介して基材702に取り付けられるフラップ703とを含む埋込式医療デバイス700を示す図7を参照する。組織把持要素704は、基材702から分離したフラップ703上に位置付けられて示される。組織把持要素704は、フラップ703を基材702の一部に固着することにおいて有用であり得る。フラップ703は、縫合、溶接、接着剤、およびステ-ブル留め、または任意の他の好適な方法によって、界面705において、基材702に取り付けられる。ある実施形態では、埋込式医療デバイスは、フィラメントに、基材と、基材の表面から延在するル-プまたは毛羽とを形成させる任意の好適な様式において、織成された複数の第1および第2のフィラメントから作製される外科手術用メッシュであり得る。図8は、本開示に従って、ル-プを形成するであろう、一代表的パタ-ンを示す。埋込式医療デバイスは、少なくとも3つのシ-トまたはヤーンの縦糸と同数のガイドバ-とを伴うトリコットまたはラッセルタイプの縦糸編機械上で作製され得る。正面および中間ガイドバ-は、第1のセットのフィラメントまたはヤーンが通され得る。中間バ-は、1つのガイドは、フルであって、3つのガイドは、空の状態において、モノフィラメントまたはマルチフィラメントヤーンが通され得る。本ヤーンは、任意の好適な生体適合性材料から作製され得、いくつかの実施形態では、テレフタル酸ポリエチレンから作製され得る。本フィラメントまたはヤーンは、図8の破線および参照番号11によって表される。中間バ-は、メッシュの列間にジグザグの透かしパタ-ンを得るように作用する。正面バ-は、1つのガイドは、フルであって、1つのガイドは、空の状態において、ヤーンが通され、図8の番号12によって表される、マルチフィラメントまたはモノフィラメントヤーンによって、鎖織に作用する。鎖縫は、モノフィラメント10を押し込め、編地を一定の長さに維持する一方、ヤーン11によって形成された中間シ-トによる編地の形成に寄与する。背面バ-は、1つのガイドは、フルであって、1つのガイドは、空の状態において、第2のフィラメント、すなわち、モノフィラメントまたはマルチフィラメントが通され得る。本第2のフィラメントまたはヤーンは、任意の好適な生体適合性材料から作製され得、いくつかの実施形態では、ポリ乳酸から作製され得る。第2のフィラメントは、最終生成物の棘付きのル-プまたは棘付きかつスパイク付きの毛羽を形成するように織成され得る。第2のフィラメントの直径は、0.10ミリメ-トルを超える。実際は、本直径は、0.14から0.18ミリメ-トルであって、約0.15ミリメ-トルである。本ヤーンまたはフィラメントは、図8の参照番号10および実線によって表される。異なるフィラメントが、以下の図に従って、作用され得る。背面バ-は、ヤーンを鎖縫下の部分的横糸内に配置し、鎖縫を形成しない針上に投げ出させる。本理由から、次の行では、供給されない、鎖縫を形成しない針が、モノフィラメントメッシュの逃出を可能にし、医療デバイスの正面から突出する、ル-プ図9参照を形成する。したがって、得られる医療デバイスは、基材の表面の1つに略垂直である、ル-プを具備した編地であり得る。ル-プはまた、採用される第2のフィラメントの剛性または頑強性によって得られる、略直角に保持するための剛性を呈する。本剛性または頑強性は、組織把持機能を保証するスパイク付きかつ棘付きの毛羽または棘付きのル-プの後続形成のために必要であり得る。片面から突出するル-プを伴う編地を得るための他のパタ-ンも、当業者に明白であるはずである。実施形態では、ル-プを形成するために使用される第2のフィラメントは、基材の編成に先立って、その長さに沿って切断し、棘を形成することができる。他の実施形態では、ル-プを形成するために使用される第2のフィラメントは、最初に、基材に編成することができ、次いで、ル-プの長さに沿って切断され、棘を形成し得る。図9は、棘付きのル-プ901が、スパイク付きかつ棘付きの毛羽902に変換され得る、一方法を例証する。一実施形態では、方法は、電気加熱抵抗器を含むシリンダ13の上で、ル-プ901を伴う基材900を通過させることを含む。基材900は、押圧力を制御するために垂直変位可能であり得る2対のロ-ラ、上流15a、15bおよび下流16a、16bによって、シリンダ13上で平坦に押圧され得る。本制御ならびにシリンダ13内に配置される抵抗器の温度およびシリンダ13を横断する基材900の移動速度の制御は、各棘付きのル-プ901が、2つの棘付きかつスパイク付きの毛羽902を形成するように、棘付きのル-プ901の各々の頭部が融解することを可能にする。各スパイク付きの毛羽902は、したがって、基材900に対して垂直に突出する、実質的に直線の本体904を有する。直線の本体904は、取り付けられた端部902aと、遊離端902bとを含み、遊離端902bは、取り付けられた端部902aと遊離端902bとの間に位置付けられる本体904および棘905より大きい幅のスパイク903を有する。スパイク903は、球状またはキノコ状形状を有し得る。実施形態では、医療デバイスの基材および/またはル-プまたは毛羽は、生物活性剤によってコ-ティングすることができる。用語生物活性剤とは、本明細書で使用される場合、その最も広範な意味で使用され、任意の物質または臨床用途を有する物質の混合物を含む。その結果、生物活性剤は、例えば、染料等、それ自体薬理学的活性を有することも有しないこともある。代替として、生物活性剤は、治療用または予防効果を提供する任意の剤、組織成長、細胞成長、細胞分化をもたらす、またはそれに寄与する化合物、および、免疫応答等の生物学的作用を引き起こすことが可能であり得る、または1つ以上の生物学的プロセスにおいて、任意の他の役割を果たし得る接着防止化合物、化合物であり得る。生物活性剤は、任意の好適な形態、例えば、膜、粉末、液体、ゲル、および同等物において、基材および/またはル-プまたは毛羽に適用され得ることが想定される。本開示に従って利用され得る、生物活性剤の種類の実施例として、接着防止薬剤;抗菌薬;鎮痛薬;解熱薬;麻酔薬;鎮痙薬;抗ヒスタミン薬;抗炎症薬;心臓血管薬剤;診断剤;交感神経様作用薬;コリン様作用薬;抗ムスカリン薬;鎮痙薬;ホルモン;成長因子;筋弛緩薬;アドレナリン作用性ニュ-ロン遮断薬;抗腫瘍薬;免疫原性薬剤;免疫抑制薬;胃腸薬;利尿薬;ステロイド;脂質;リポ多糖類;多糖類;血小板活性化薬物;凝血因子;および酵素が挙げられる。また、生物活性剤の組み合わせが使用され得ることも意図される。接着防止薬剤は、メッシュと標的組織に対向する周囲組織との間で接着が形成されることを防止するために利用することができる。加えて、接着防止薬剤は、コ-ティングされた埋込式医療デバイスと包装材料との間で接着が形成されることを防止するために使用され得る。これらの剤のいくつかの実施例として、ポリビニルピロリドン、カルボキシメチルセルロ-ス、ヒアルロン酸、ポリエチレンオキシド、ポリビニルアルコ-ルおよびこれらの組み合わせなどの親水性ポリマ-が挙げられるが、それらに限定されない。生物活性剤として含まれ得る、好適な抗菌剤として、トリクロサン2,4,4’-トリクロロ-2’-ヒドロキシジフェニルエ-テルとしても知られる、クロルヘキシジンおよびその塩酢酸クロルヘキシジン、グルコン酸クロルヘキシジン、塩酸クロルヘキシジン、および硫酸クロルヘキシジンが挙げられる、銀およびその塩酢酸銀、安息香酸銀、炭酸銀、クエン酸銀、ヨウ素酸銀、ヨウ化銀、乳酸銀、ラウリン酸銀、硝酸銀、酸化銀、パルミチン酸銀、銀タンパク、および銀スルファジアジンが挙げられる;ポリミキシン、テトラサイクリン;アミノグリコシド、例えば、トブラマイシンおよびゲンタマイシン;リファンピシン;バシトラシン;ネオマイシン;クロラムフェニコ-ル;ミコナゾ-ル;キノロン、例えば、オキソリン酸、ノルフロキサシン、ナリジクス酸、ペフロキサシン、エノキサシンおよびシプロフロキサシン;ペニシリン、例えば、オキサシリンおよびピプラシル、ノンオキシノ-ル9、フシジン酸、セファロスポリン;ならびにそれらの組み合わせが挙げられる。加えて、抗菌タンパク質およびペプチド、例えば、ウシラクトフェリンおよびラクトフェリシンBが、生物活性剤として、含まれ得る。生物活性剤として含まれ得る、他の生物活性剤として局所麻酔薬;非ステロイド性避妊薬;副交感神経様作用剤;精神療法剤;トランキライザ;うっ血除去薬;鎮静催眠薬;ステロイド;スルホンアミド;交感神経様作用剤;ワクチン;ビタミン;抗マラリア薬;抗片頭痛薬;抗パ-キンソン剤、例えば、L-ドパ;鎮痙薬;抗コリン作用性剤例えば、オキシブチニン;鎮咳薬;気管支拡張薬;心臓血管薬剤、例えば、冠状血管拡張薬およびニトログリセリン;アルカロイド;鎮痛薬;麻酔薬、例えば、コデイン、ジヒドロコデイノン、メペリジン、モルヒネ、および同等物;非麻酔薬、例えば、サリチレ-ト、アスピリン、アセトアミノフェン、d-プロポキシフェン、および同等物;オピオイドレセプタ-アンタゴニスト、例えば、ナルトレキソンおよびナロキソン;抗癌剤;鎮痙薬;制吐薬;抗ヒスタミン薬;抗炎症剤、例えば、ホルモン剤、ヒドロコルチゾン、プレドニゾロン、プレドニゾン、非ホルモン剤、アロプリノ-ル、インドメタシン、フェニルブタゾン、および同等物;プロスタグランジンおよび細胞傷害性薬剤;化学療法剤、エストロゲン;抗菌剤;抗生物質;抗真菌剤;抗ウイルス剤;抗凝固薬;鎮痙薬;抗うつ薬;抗ヒスタミン薬;ならびに免疫学的薬剤が挙げられる。メッシュまたは縫合糸内に含まれ得る、好適な生物活性剤の他の実施例として、ウイルスおよび細胞;ペプチド、ポリペプチドおよびタンパク質、ならびにアナログ、ムテイン、ならびにその活性フラグメント;免疫グロブリン;抗体;サイトカイン例えば、リンホカイン、モノカイン、ケモカイン;血液凝固因子;造血因子;インタ-ロイキンIL-2、IL-3、IL-4、IL-6;インタ-フェロンβ-IFN、α-IFNおよびγ-IFN;エリスロポイエチン;ヌクレア-ゼ;腫瘍壊死因子;コロニ-刺激因子例えば、GCSF、GM-CSF、MCSF;インスリン;抗腫瘍剤および癌抑制因子;血液タンパク質、例えば、フィブリン、トロンビン、フィブリノゲン、合成トロンビン、合成フィブリン、合成フィブリノゲン;性腺刺激ホルモン例えば、FSH、LH、CG等;ホルモンおよびホルモンアナログ例えば、成長ホルモン;ワクチン例えば、腫瘍抗原、細菌抗原およびウイルス抗原;ソマトスタチン;抗原;血液凝固因子;成長要因例えば、神経発育因子、インスリン様成長因子;骨形成タンパク質;TGF-B;タンパク質インヒビタ-;タンパク質アンタゴニスト;タンパク質アゴニスト;核酸、例えば、アンチセンス分子、DNA、RNA、RNAi;オリゴヌクレオチド;ポリヌクレオチド;ならびにリボザイムが挙げられる。本明細書に説明される棘付きの埋込式医療デバイスは、当業者に周知の任意の好適な方法を使用して形成され得る。ある実施形態では、そのような方法の1つは、少なくとも1つの棘付きの生体適合性フィラメントを提供することと、少なくとも1つの棘付きの生体適合性フィラメントを生体適合性基材と組み合わせ、生体適合性基材の表面に沿って棘付きのル-プを形成することとを含み得る。他の実施形態では、方法は、生体適合性基材の表面から垂直に突出するル-プを有する生体適合性基材を提供することと、医療デバイスのル-プ上に棘を形成することとを含み得る。加えて、棘付きのル-プは、棘付きのル-プを2つの別個の棘付きかつスパイク付きの毛羽に分離するために好適な任意の様式において、処理され得る。例えば、ある量の熱および/または圧力を印加し、棘付きのル-プを融解し、それによって、ル-プを2つの別個の毛羽に分離することは、有用であり得、ル-プを形成するために使用される材料を融解することによって、各別個の毛羽の端部は、スパイクを含み、したがって、スパイク付きかつ棘付きの毛羽を生成するであろう。棘付きのル-プは、加熱されたロ-ラまたはシリンダ、レ-ザ、炉、超音波、および同等物を含む、任意の好適な方法を使用して、処理され得る。特定の形態の埋込式医療デバイスが、例証および説明されたが、本開示の精神および範囲から逸脱することなく、種々の修正を行うことができることは、前述から明白となるであろう。例えば、特定の棘構成が、本明細書に例証および説明され得るが、任意の好適な構成および配列が、可能であり得る。"